(57)【要約】  本発明は、難燃性生成物に関する。本発明は、イモゴライト型またはアロフェン型の少なくとも１種のアルミノシリケート化ポリマーの、難燃剤としての使用を含む。本発明は、特に難燃性生成物の分野において使用することができる。【特許請求の範囲】
【請求項１】
図１から３のうちの１つに示されるようなラマンスペクトルを有するイモゴライトまたはアロフェン型の少なくとも１種のアルミノシリケートポリマーの、難燃剤としての使用。
【請求項２】
図１から３のうちの１つに示されるようなラマンスペクトルを有するイモゴライトまたはアロフェン型の少なくとも１種のアルミノシリケートポリマーを含むことを特徴とする、難燃組成物。
【請求項３】
図１から３のうちの１つに示されるようなラマンスペクトルを有するイモゴライトまたはアロフェン型の少なくとも１種のアルミノシリケートポリマーを含むことを特徴とする、ポリマー材料。
【発明の詳細な説明】
【技術分野】
【０００１】
本発明は、イモゴライトまたはアロフェン型の少なくとも１種のアルミノシリケートポリマーの、難燃剤としての使用に関する。本発明はまた、イモゴライトまたはアロフェン型の少なくとも１種のアルミノシリケートポリマーを含む難燃組成物およびポリマー材料に関する。
【背景技術】
【０００２】
多くのポリマー材料、すなわちポリマーからなる材料は、その最終用途のために耐火特性を有する必要がある。
【０００３】
火災の状況下では、ポリマー材料をベースとした布地、防水布および壁装材の存在による火の延焼を防ぐこと、ならびに／または、例えば防護服に使用される場合ポリマーの物理的劣化を抑制すること、または、さらに最終的にポリマー材料の分解から生じる有害揮発成分を捕捉することが主な目的である。
【０００４】
これまで、ポリマー材料の組成物を生成する際、有機または無機添加剤が添加され、これらの組成物は、ポリマー材料が押し出される場合は「コンパウンド」、ポリマー材料がコーティングにより堆積される場合は「配合物」と呼ばれる。
【０００５】
難燃剤として使用される有機添加剤は、現在のところ、臭素またはフッ素を含有する分子であることが多い。したがって、それらの使用は、燃焼副生成物の毒性のため、ある特定の使用に限られている。特に有害な１つの燃焼副生成物は、フッ化水素酸、ＨＦである。
【０００６】
これまで使用されてきた無機添加剤は、遷移金属もしくは元素周期表の第ＩＩＩ族および第ＩＶ族の金属の水酸化物もしくはオキシ水酸化物、または、これらの遷移金属もしくは第ＩＩＩ族および第ＩＶ族の金属の炭酸塩である。しかしながら、後者の型の無機添加剤は分解してＣＯ２を放出する。
【０００７】
水酸化物型の無機添加剤の使用は、主に２Ｍ−ＯＨ→ＭＯ＋Ｈ２Ｏのオキソ化機構に基づく。
【０００８】
熱の作用下で、無機粒子表面上のヒドロキシル基は縮合して水を放出し、この水が蒸発時に系を「冷却」し、それにより火炎の拡散を抑制する、またはさらに停止させる。
【０００９】
したがって、利用可能なヒドロキシル基の数と、無機粒子の耐火充填材としての可能性との間には、直接的な関係がある。同様に、ナノスケールサイズの鉱物充填材を使用することが好ましく、これらは非常に高い比表面積を提供し、したがって表面上の利用可能なヒドロキシル基の数を増加させる。
【００１０】
したがって配合者は、得られる複合材が、特に外観、機械的特性等の点で、さらに使用分野の標準に対応する耐火性の点で所望の使用特性を有するように、ポリマー材料を「充填」しなければならない。
【００１１】
無機充填材／ポリマー比に関しては妥協点を見出す必要がある。
【００１２】
したがって、例えば、ポリ塩化ビニル（ＰＶＣ）材料の場合、難燃剤は、水酸化アンチモンまたは水酸化スズである。
【００１３】
配合者はまた、任意の充填材と任意のポリマーとの混合を妨げる化学的非適合性を考慮しなければならない。さらに、実際は結晶性ナノ充填材において表面ヒドロキシル基のエネルギーは全く均一ではなく、ある特定の表面ヒドロキシル基では非常に高温でのみオキソ化が生じ、これにより多くの使用においてその利点が制限されており、すでに損害が生じている。
【００１４】
配合者はまた、難燃剤／ポリマー複合材の将来のリサイクルを考慮し、環境的に有害な物質を排除しなければならない。なお、現在使用されているアンチモンおよびスズは有害物質である。
【先行技術文献】
【特許文献】
【００１５】
【特許文献１】米国特許第４１５２４０４号
【特許文献２】米国特許第４２５２７７９号
【特許文献３】欧州特許第０７４１６６８号
【特許文献４】仏国特許出願公開第２８１７４８８号
【特許文献５】仏国特許出願公開第２８０２９１２号
【特許文献６】米国特許出願公開第ＵＳ−Ａ−６２５４８４５号
【特許文献７】仏国特許出願公開第２８４２５１４号
【非特許文献】
【００１６】
【非特許文献１】Ｊｏｕｒｎａｌ  ｏｆ  Ｓｏｉｌ  Ｓｃｉｅｎｃｅ第３０巻、３４７頁、（１９７９）
【非特許文献２】Ｊ．Ｆ．Ｈｏｃｈｅｐｉｅｄ、Ｐ．Ｎｏｒｔｉｅｒ、Ｐｏｗｄｅｒ  ｔｅｃｈｎｏｌｏｇｙ第１２８巻、２６８〜２７５頁、（２００２）
【発明の概要】
【発明が解決しようとする課題】
【００１７】
したがって、有害副生成物を生成せず、低温でオキソ化を生じ得る非常に多数の表面ヒドロキシル基を有し、純粋で、可能な限り多数のポリマーマトリックスと適合するように改質され得る難燃剤が必要とされている。
【課題を解決するための手段】
【００１８】
本発明は、イモゴライトまたはアロフェン型の少なくとも１種のアルミノシリケートポリマーの、難燃剤としての使用を提供することにより、この必要性を満たす。
【００１９】
本発明はまた、イモゴライトまたはアロフェン型の少なくとも１種のアルミノシリケートポリマーを含むことを特徴とする難燃組成物を提供する。
【００２０】
最後に、本発明は、イモゴライトまたはアロフェン型の少なくとも１種のアルミノシリケートポリマーを含むことを特徴とするポリマー材料を提供する。
【図面の簡単な説明】
【００２１】
【図１】本発明において使用された３種のうちの１つのアミノシリケートポリマーのラマンスペクトル。
【図２】本発明において使用された３種のうちの１つのアミノシリケートポリマーのラマンスペクトル。
【図３】本発明において使用された３種のうちの１つのアミノシリケートポリマーのラマンスペクトル。
【発明を実施するための形態】
【００２２】
様々な形態のアルミノシリケートポリマーが知られている。
【００２３】
例えば、イモゴライト等の繊維状形態のアルミノシリケートポリマーが知られている。イモゴライトは、火山灰およびある特定の土壌中に天然の状態で存在する管状フィラメント状アルミノシリケートである。天然イモゴライトは不純物を含み、アロフェンおよび／またはベーマイト等の他のアルミノシリケートと混ざっている。天然イモゴライトは、この不純な形態では、特に高性能ポリマー配合物には使用することができない。
【００２４】
比較的高純度のイモゴライトを合成する様々な方法がある。例えば、Ｆａｒｍｅｒの米国特許第４１５２４０４号および米国特許第４２５２７７９号には、天然イモゴライトに類似した無機材料の調製法が記載されている。
【００２５】
得られたイモゴライトは、透析により塩等の電荷がストリッピングされる。しかしながら、この技術は、電荷を保有しないアロフェンの排除は不可能である。
【００２６】
さらに、ＷＡＤＡらは、Ｊｏｕｒｎａｌ  ｏｆ  Ｓｏｉｌ  Ｓｃｉｅｎｃｅ第３０巻、３４７頁、（１９７９）において、Ａｌ／Ｓｉモル比が２に近い純粋なイモゴライトについて説明している。その文献において、「非常に高純度」または「高純度」という用語は、少なくとも８０質量％、好ましくは少なくとも９０質量％のイモゴライトを含有する水溶液を指すことが指摘されている。
【００２７】
欧州特許第０７４１６６８号には、非常に高純度のイモゴライトを得るための長期にわたる正確なプロセスが記載されている。特に、フィラメントの分解または成長ステップ中、ｐＨおよびＡｌ＋Ｓｉ濃度を非常に正確な値の範囲に維持することが不可欠である。非制御下での合成の場合、アロフェンまたはベーマイトまたはシリカゲルの形成が観察される。ベーマイトは非繊維状構造を有し、Ａｌ：Ｓｉモル比が４を超える。
【００２８】
したがって、合成が十分に制御されていないと、得られるイモゴライトは、ポリマー材料中の充填材としての用途には純度が不十分である。
【００２９】
仏国特許出願公開第２８１７４８８号には、欧州特許第０７４１６６８号に記載のプロセスを使用して得られたコロイド状アルミノシリケート粒子の混合物の水性ディスパーションを精製することによる、ポリマー材料の配合に使用することができる高純度イモゴライト型のアルミノシリケートポリマーを得るためのプロセスが記載されている。したがって、コロイド状粒子の混合物は、保持液中に、Ａｌ／Ｓｉモル比が１．８から２．５の間のイモゴライト型の繊維状ポリマーアルミノシリケートを得るために、限外濾過により精製される。好ましくは、限外濾過はクロスフロー限外濾過であり、またポリエーテルスルホン系膜を使用することが好ましい。好ましくは、保持液中の層流量は、膜面積１ｍ２当たり１ｌ／分にほぼ等しい。粒子の混合物は、限外濾過ステップを行う前に前濾過されてもよい。
【００３０】
仏国特許出願公開第２８０２９１２号には、高純度イモゴライト型のアルミノシリケートポリマーの調製法が記載されている。
【００３１】
この方法は、以下のステップを含む。
ａ）混合ケイ素アルミニウムアルコキシドまたは混合アルミニウムケイ素化合物の前駆体を、シラノール基の存在下で、アルミニウムモル濃度を５×１０−４から１０−２Ｍ（これらの値を含む）の間に、またＡｌ／Ｓｉモル比を１から３（これらの値を含む）の間に維持することにより、４．５から６．５（これらの値を含む）の間のｐＨで水性アルカリで処理するステップ、
ｂ）好ましくは５日から１５日（これらの値を含む）の間、最も好ましくは８日から１０日（これらの値を含む）の間、室温で熟成ステップを行うステップ、
ｃ）ステップａ）において得られた混合物を、１００℃未満の温度、好ましくは９６〜９８℃の温度で、２４時間加熱するステップ、および
ｄ）例えば限外濾過により、ステップｃ）において得られた混合物から残留イオンを除去するステップ。
【００３２】
この方法の詳細は、仏国特許出願公開第２８０２９１２号に記載されている。
【００３３】
このように、上記説明および以降の説明において、「イモゴライト型のアルミノシリケートポリマー（複数可）」という用語は、仏国特許出願公開第２８１７４８８号に記載のプロセスおよび仏国特許出願公開第２８０２９１２号に記載の方法により得られるアルミノシリケートポリマーを指し、これらが本発明において使用される。
【００３４】
アロフェン等の球状粒子の形態のアルミノシリケートポリマーもまた知られている。
【００３５】
上述のように、アロフェンはまた、天然イモゴライトとの組合せとして天然の状態で存在する。
【００３６】
しかしながらこの材料は、天然の状態ではポリマー材料用充填材として使用できない不純な生成物である。
【００３７】
米国特許出願公開第ＵＳ−Ａ−６２５４８４５号には、アロフェン型のアルミノシリケートポリマーの中空球体の調製法が記載されている。しかしながら、得られたアルミノシリケートポリマーは、使用された製造方法に起因して、その形成のために使用された塩を高い割合で含有する。
【００３８】
仏国特許出願公開第２８４２５１４号には、非常に純粋で多くのポリマー材料の配合に使用することができるイモゴライトまたはアロフェン型のアルミノシリケートポリマーの調製法が記載されている。
【００３９】
この方法は以下のステップからなる。
ａ）加水分解性官能基のみを有する（すなわち、この方法の間、特に水性アルカリによる処理の間、加水分解により排除することができる置換基のみを有する）混合アルミニウムケイ素アルコキシド、または、加水分解性官能基のみを有するアルミニウム化合物およびケイ素化合物の混合物の加水分解により得られる混合アルミニウムケイ素前駆体を、シラノール基の存在下で水性アルカリで処理するステップであって、アミノシリケート濃度は０．３ｍｏｌ／ｌ未満に維持され、Ａｌ／Ｓｉモル比は１から３．６の間に維持され、アルカリ／Ａｌモル比は２．３から３の間の間に維持されるステップ；
ｂ）得られた混合物を、アルミノシリケートポリマーを形成するために十分な時間、シラノール基の存在下で室温で撹拌するステップ、および、最後に
ｃ）上記ステップの間に形成された副生成物を反応混合物から除去するステップ。副生成物の除去は、洗浄または膜分離または限外濾過、好ましくはクロスフロー限外濾過等、それ自体知られた様々な方法により行うことができる。
【００４０】
この方法の詳細は、仏国特許出願公開第２８４２５１４号に記載されている。
【００４１】
得られるイモゴライトまたはアロフェン型のアルミノシリケートポリマーは、２００〜６００ｃｍ−１のスペクトル域において、２５０±５ｃｍ−１の広いバンド、３５９±４ｃｍ−１の強く広いバンド、４０７±７ｃｍ−１の肩および５０１±２ｃｍ−１のバンドを含むラマンスペクトルにより特徴付けられ、このラマンスペクトルはステップａ）およびｂ）の間に形成された副生成物を反応混合物から除去するステップの直前に得られた材料に対して得られる。
【００４２】
仏国特許出願公開第２８４２５１４号に、この方法およびラマンスペクトルを得るための条件が記載されている。
【００４３】
本明細書に添付された図１から３は、本発明において使用された３種のアルミノシリケートポリマーのラマンスペクトルを示す。これらの図では、本発明において使用されたアルミノシリケートポリマーのラマンスペクトルが、上述のように十分特徴付けられることが観察され得る。
【００４４】
このように、上記説明および以降の説明において、「イモゴライトまたはアロフェン型のアルミノシリケートポリマー（複数可）」という用語は、仏国特許出願公開第２８０２９１２号に記載の方法または仏国特許出願公開第２８１７４８８号に記載のプロセスまたは仏国特許出願公開第２８４２５１４号に記載の方法により得られるアルミノシリケートポリマーを指す。
【００４５】
本発明において使用されるイモゴライト型のアルミノシリケートポリマーは、直径２ｎｍ、長さ数ミクロンの中空ナノチューブである。前述したように、これらのナノチューブは、アルミニウム塩およびケイ素アルコキシドの制御された共加水分解により得られる。この加水分解に続いて、フィラメントを成長させることができる熱処理が行われる。次いでこれらのフィラメントは洗浄され、限外濾過により濃縮される。これらのイモゴライト型のアルミノシリケートポリマーの構造は非常に独特であり、チューブの外側はＡｌ−ＯＨで覆われ、チューブの内側はＳｉ−ＯＨで覆われている。したがって、水が永久的にチューブの中に捕捉されたままとなる。
【００４６】
本発明において使用されるアロフェン型のアルミノシリケートポリマーは、直径５ｎｍの中空ナノスフェアであり、これもアルミニウムおよびケイ素塩の制御された共加水分解により得られる。しかしながら、この場合加水分解に続いて熱処理は行われず、イモゴライトを得るかアロフェンを得るかの主要パラメータはアルミニウム塩濃度である。このアロフェン型のアルミノシリケートポリマーもまた、イモゴライト型のアルミノシリケートポリマーと類似して、外側がＡｌ−ＯＨで、また内側がＳｉ−ＯＨで覆われている。同様に、このアロフェン型のアルミノシリケートポリマーでは、粒子のコアが水で充填されている。
【００４７】
イモゴライト型のアルミノシリケートポリマーおよびアロフェン型型のアルミノシリケートポリマーは、ともに非晶質ポリマーである。それらのポリマーは３００℃まで安定であり、それを超えると突如Ｈ２Ｏ、Ａｌ２Ｏ３およびＳｉＯ２に分解する。
【００４８】
これらのアルミノシリケートポリマーは、内側および外側の両方が反応性ヒドロキシル基、すなわち低温でオキソ化を生じ得る基で覆われているため、難燃剤として特に好適である。さらに、その構造内に捕捉された水は、蒸発する時に冷却に寄与する。
【００４９】
この場合も、そのナノスケールサイズが非常に高い比表面積を提供し、したがって非常に多数の利用可能なヒドロキシル基を提供する。その表面は、多くのポリマーマトリックスとの化学的親和性を制御するためにゾル−ゲル反応により容易に改質され得る。この場合も、これらのアルミノシリケートポリマーの外側表面上に存在するＡｌ−ＯＨ型表面は、ＨＣｌまたはＨＣＮ等、ポリマーマトリックスの燃焼で生じた任意の生成物を捕捉し、したがって使用者を保護することができる。
【００５０】
したがって、本発明は、これらのイモゴライトまたはアロフェン型のアルミノシリケートポリマーの、難燃剤としての使用に関する。本発明はまた、これらのイモゴライトまたはアロフェン型のアルミノシリケートポリマーを含む難燃組成物に関する。最後に、本発明はまた、好ましくは図１から３に示されるようなラマンスペクトルを有するイモゴライトまたはアロフェン型の少なくとも１種のアルミノシリケートポリマーを含むポリマー材料に関する。
【００５１】
そのようなイモゴライトまたはアロフェン型のアルミノシリケートポリマーを使用する効果は、以下の試験により実証される。
【実施例】
【００５２】
特定の量、すなわち１グラムのＡｌＯＯＨまたはＡｌ（ＯＨ）３型の様々な材料が３００℃で１時間の加熱後に生成し得るＨ２Ｏの量を評価した。
【００５３】
Ａｌ（ＯＨ）３が２５０℃で加熱されると、Ａｌ２Ｏ３となることが知られている。これらの生成物を３００℃で加熱することにより、生成物は最大量の水を放出するはずである。これを行うため、粒子の表面上に吸着されている可能性のある水を除去するために、試料を２０℃（室温）で１０−３水銀柱ｍｍの圧力下で４８時間、事前に乾燥させた。次いで試料を乾燥アルゴン下で保存した。各試料１グラムを秤量し、オーブンで加熱した。温度上昇は、１０℃／分となるように適宜選択した。３００℃に達したら、試料をこの温度で１時間維持し、次いで乾燥アルゴン下で室温（２０℃）まで冷却し、次いでミリグラム精度のＭｅｔｔｌｅｒ秤で秤量した。
【００５４】
１グラムの試料を扱うことにより、秤量誤差のリスクを最小限とすることができた。各試料に対して３回実験を繰り返した。
【００５５】
アルゴン中で秤量した後の処理粉末を、１時間空気中に放置し、次いで任意の吸水量を決定するために再び秤量した。
【００５６】
以下の表１は得られた結果を示す。
【００５７】
【表１】
2011512452.tif 000002
【００５８】
−生成物１：本発明によるフィラメント状（中空構造）アルミノシリケートポリマー（凍結乾燥粉末）；
−生成物２：本発明による粒状（中空構造）アルミノシリケートポリマー（凍結乾燥粉末）；
−ナノフィラメントベーマイト（Ｊ．Ｆ．Ｈｏｃｈｅｐｉｅｄ、Ｐ．Ｎｏｒｔｉｅｒ、Ｐｏｗｄｅｒ  ｔｅｃｈｎｏｌｏｇｙ第１２８巻、２６８〜２７５頁、（２００２）による）：直径３〜５ｎｍ、長さ１００ｎｍ；
−Ｄｉｓｐｅｒａｌ  Ｐ２ベーマイト（ＳＡＳＯＬ社により販売）：２５ｎｍ板状；
−Ｄｉｓｐｅｒａｌベーマイト（ＳＡＳＯＬ社により販売）：８０ｎｍ板状；
−ＳＨ５００：Ａｌｃａｎ社製乾燥アルミナ三水和物Ａｌ（ＯＨ）３、粒子の９３％が１２５ミクロン未満；および
−ＳＨ９５０：Ａｌｃａｎ社製乾燥アルミナ三水和物Ａｌ（ＯＨ）３、粒子の８０％が１２５ミクロン未満。
【００５９】
表１は、試料が上述のように３００℃で熱処理された後空気中で１時間放置されても質量変化がないことを示している。これは、鉱化可能なものはすべて確かに鉱化されたこと、つまり熱処理された試料は、その表面上にいかなるヒドロキシル基も存在しないため水を取り込まないことを実証している。
【００６０】
表１はまた、本発明によるイモゴライトまたはアロフェン型のアルミノシリケートポリマーが、３００℃での熱処理中その質量の平均４５％を失うことを示している。これは、３００℃での熱処理中に崩壊する内部の水貯蔵部に起因するが、アルミノールおよびシラノール表面のオキソ化により生成される水にも起因する。これらのイモゴライトまたはアロフェン型のアルミノシリケートポリマーのナノスケールサイズによって、酸化機構を最適化することができる。
【００６１】
具体的には、等価質量に対して、本発明のイモゴライトまたはアロフェン型のアルミノシリケートポリマーは、乾燥ギブサイト（ＳＨ５００およびＳＨ９５０試料）よりも２倍の量の水を放出し、ナノスケールのベーマイト（Ｄｉｓｐｅｒａｌ（登録商標）Ｐ２およびＤｉｓｐｅｒａｌ（登録商標）試料）のほぼ３倍の水を放出する。
【００６２】
また、ＰＶＣ（ポリ塩化ビニル）ポリマーフィルムの質量に対し０．５ｗｔ％から１０ｗｔ％の本発明の難燃剤（表１の生成物２に対応するアロフェン）またはＤｉｓｐｅｒａｌ（登録商標）を含有するＰＶＣフィルムの熱挙動と比較した、難燃剤を含有しないＰＶＣポリマーのフィルムの熱挙動を試験した。
【００６３】
以下の実験プロトコールを実行した。
【００６４】
難燃剤／ＰＶＣの２−ブタノン中懸濁液を調製し、顕微鏡スライド上にコーティングした。これらの懸濁液は非常に容易にフィルムを形成するため、配合物に界面活性剤を添加する必要はなかった。得られたフィルムを空気に暴露し、少なくとも２４時間乾燥させて２−ブタノンを十分に除去した。同様に、対照として使用するためにＰＶＣのみを含有するポリマーフィルムを生成した。乾燥後に得られたフィルムの厚さは３００μｍであった。
【００６５】
フィルムが同じ熱処理に供されることを確実とするために、以下のプロトコールを実行した。スチールウールフィラメントをワニ口クリップを用いてジェネレータの端子に接続し、回路を閉じるとすぐに、正方形断面の加熱されたフィラメントが赤色（赤熱：５００〜８００℃）に、次いで白色（白熱：１３００〜１５００℃）に変わった後、破断した。評価するフィルム表面からフィラメントを０．５ｍｍの箇所に保持し、破断時にフィルム表面に接触しないように機械的張力下に保持した（引っ張った）。一定電圧（４．５Ｖ）に対し、スチールウールフィラメントは２分で破断した。
【００６６】
難燃剤／ＰＶＣ懸濁液は、以下の様式で調製した。
２−ブタノン５ｍｌをＰＶＣラッカー０．５ｇに添加し、完全に溶解するまで混合物を撹拌し、この混合物に、難燃剤がそれぞれＰＶＣワニスの質量の０．５％、１％、２％、５％および１０％となるように、増加する量の前記難燃剤を添加した。
【００６７】
結果を以下の表２に示すが、対照試料は３回、その他は２回繰り返され、それぞれの場合で暴露時間は２分である。
【００６８】
【表２】
2011512452.tif 000003
【００６９】
表２の結果は、ＰＶＣの質量に対し１ｗｔ％の量のアロフェンはポリマーを効果的に保護する（ただし僅かな黄変は観察される）が、Ｓａｓｏｌ社製Ｄｉｓｐｅｒａｌ（登録商標）を使用してそれと匹敵する効果を得るには、ＰＶＣの質量に対し５ｗｔ％のＤｉｓｐｅｒａｌ（登録商標）を使用する必要があることを示している。
【００７０】
したがって、表１および２は、仏国特許出願公開第２８１７４８８号、仏国特許出願公開第２８０２９１２号および仏国特許出願公開第２８４２５１４号に記載の方法およびプロセスに従い合成されたイモゴライトまたはアロフェン型のアルミノシリケートポリマーは、効果的な難燃剤として、特に難燃特性を有するポリマー系材料中に配合することができる効果的な難燃組成物を得るために使用することができることを示している。
【００７１】
アロフェン型の１種または複数種のアルミノシリケートポリマーだけでなく、イモゴライト型の１種または複数種のアルミノシリケートポリマー、さらにアロフェン型の１種または複数種のアルミノシリケートポリマーとイモゴライト型の１種または複数種のアルミノシリケートポリマーとのブレンドもまた使用することができることが、当業者には明確である。
【図１】
2011512452.tif 000004
【図２】
2011512452.tif 000005
【図３】
2011512452.tif 000006
【手続補正書】
【提出日】平成22年10月25日(2010.10.25)
【手続補正１】
【補正対象書類名】明細書
【補正対象項目名】００１４
【補正方法】変更
【補正の内容】
【００１４】
配合者はまた、難燃剤／ポリマー複合材の将来のリサイクルを考慮し、環境的に有害な物質を排除しなければならない。なお、現在使用されているアンチモンおよびスズ化合物は有害物質である。
【手続補正２】
【補正対象書類名】明細書
【補正対象項目名】００２１
【補正方法】変更
【補正の内容】
【００２１】
【図１】本発明において使用された３種のうちの１つのアルミノシリケートポリマーのラマンスペクトル。
【図２】本発明において使用された３種のうちの１つのアルミノシリケートポリマーのラマンスペクトル。
【図３】本発明において使用された３種のうちの１つのアルミノシリケートポリマーのラマンスペクトル。
【手続補正３】
【補正対象書類名】明細書
【補正対象項目名】００３９
【補正方法】変更
【補正の内容】
【００３９】
この方法は以下のステップからなる。
ａ）加水分解性官能基のみを有する（すなわち、この方法の間、特に水性アルカリによる処理の間、加水分解により排除することができる置換基のみを有する）混合アルミニウムケイ素アルコキシド、または、加水分解性官能基のみを有するアルミニウム化合物およびケイ素化合物の混合物の加水分解により得られる混合アルミニウムケイ素前駆体を、シラノール基の存在下で水性アルカリで処理するステップであって、アルミノシリケート濃度は０．３ｍｏｌ／ｌ未満に維持され、Ａｌ／Ｓｉモル比は１から３．６の間に維持され、アルカリ／Ａｌモル比は２．３から３の間の間に維持されるステップ；
ｂ）得られた混合物を、アルミノシリケートポリマーを形成するために十分な時間、シラノール基の存在下で室温で撹拌するステップ、および、最後に
ｃ）上記ステップの間に形成された副生成物を反応混合物から除去するステップ。副生成物の除去は、洗浄または膜分離または限外濾過、好ましくはクロスフロー限外濾過等、それ自体知られた様々な方法により行うことができる。
【手続補正４】
【補正対象書類名】明細書
【補正対象項目名】００４７
【補正方法】変更
【補正の内容】
【００４７】
イモゴライト型のアルミノシリケートポリマーおよびアロフェン型のアルミノシリケートポリマーは、ともに非晶質ポリマーである。それらのポリマーは３００℃まで安定であり、それを超えると突如Ｈ２Ｏ、Ａｌ２Ｏ３およびＳｉＯ２に分解する。
【国際調査報告】
2011512452.tif 000007
2011512452.tif 000008
2011512452.tif 000009
2011512452.tif 000010
2011512452.tif 000011
2011512452.tif 000012